(57)【要約】【課題】製造装置の運転状態を安定化させ、高配向、高強度の炭素繊維用プリカーサー及び炭素繊維の製造方法を提供する。【解決手段】任意の延伸倍率においてスチーム温度を変えて延伸したプリカーサーの応力−ひずみ曲線の降伏点を超えた領域において応力−ひずみ曲線の最も大きな応力を示すスチーム温度であって最も高い温度Ｔ℃を含み（Ｔ−６）〜（Ｔ＋４）℃の範囲内の温度及びその時の延伸倍率などでスチーム処理することを特徴とするプリカーサーの製造方法、並びに、そのプリカーサーを酸化性ガス雰囲気下で熱処理して酸化繊維を得、その後前記酸化繊維を不活性ガス雰囲気下で熱処理することを特徴とする炭素繊維の製造方法。【選択図】    なし【特許請求の範囲】
【請求項１】
任意の延伸倍率においてスチーム温度を変えて延伸したプリカーサーの応力−ひずみ曲線の降伏点を超えた領域において応力−ひずみ曲線の最も大きな応力を示すスチーム温度であって最も高い温度Ｔ℃を含み（Ｔ−６）〜（Ｔ＋４）℃の範囲内の温度及びその時の延伸倍率でスチーム処理すること、又は、任意のスチーム温度において延伸倍率を変えて延伸したプリカーサーの応力−ひずみ曲線の降伏点を超えた領域において応力−ひずみ曲線の最も大きな応力を示す延伸倍率であって最も低い延伸倍率Ｐ倍を含み（Ｐ−０．５）〜（Ｐ＋１．０）倍の範囲内の延伸倍率及びその時の温度でスチーム処理することを特徴とするプリカーサーの製造方法。
【請求項２】
スチーム温度が（Ｔ−４）〜（Ｔ＋４）℃の範囲内で、延伸したプリカーサーの脈状化率が９０％以下である請求項１に記載のプリカーサーの製造方法。
【請求項３】
スチーム温度が（Ｔ−６）〜（Ｔ＋３）℃の範囲内で、延伸したプリカーサーのＬ値が３０以下である請求項１に記載のプリカーサーの製造方法。
【請求項４】
スチーム温度が（Ｔ−６）〜（Ｔ＋３）℃の範囲内で、延伸したプリカーサーの比重が１．１５以上である請求項１に記載のプリカーサーの製造方法。
【請求項５】
延伸したプリカーサーの広角Ｘ線測定（回折角１７°）における配向度が９０．４％以上である請求項１に記載のプリカーサーの製造方法。
【請求項６】
任意の延伸倍率においてスチーム温度を変えて延伸したプリカーサーの応力−ひずみ曲線の降伏点を超えた領域において応力−ひずみ曲線の最も大きな応力を示すスチーム温度であって最も高い温度Ｔ℃を含み（Ｔ−６）〜（Ｔ＋４）℃の範囲内の温度及びその時の延伸倍率でスチーム処理を、又は、任意のスチーム温度において延伸倍率を変えて延伸したプリカーサーの応力−ひずみ曲線の降伏点を超えた領域において応力−ひずみ曲線の最も大きな応力を示す延伸倍率であって最も低い延伸倍率Ｐ倍を含み（Ｐ−０．５）〜（Ｐ＋１．０）倍の範囲内の延伸倍率及びその時の温度でスチーム処理をしてプリカーサーを得、その後前記プリカーサーを酸化性ガス雰囲気下で熱処理して酸化繊維を得、その後前記酸化繊維を不活性ガス雰囲気下で熱処理することを特徴とする炭素繊維の製造方法。
【発明の詳細な説明】
【０００１】
【発明の属する技術分野】
本発明は、炭素繊維製造用プリカーサー（前駆体繊維）の製造方法、及び前記プリカーサーを用いた炭素繊維の製造方法に関する。
【０００２】
【従来の技術】
通常、炭素繊維製造用のプリカーサーは、ノズルから凝固液中に吐出された紡糸用液が凝固して得た粗プリカーサーを更に延伸して製造する。
【０００３】
高配向、高強度の炭素繊維製造用のプリカーサーを得るためには、粗プリカーサーの延伸倍率は高いことが望ましく、このため  延伸操作は比較的高温の浴中やスチーム中で行われている。この延伸条件に応じ、得られるプリカーサーの性質が大きく左右し、ひいては得られる炭素繊維の物性に大きく影響している。延伸条件の検討も行われている（例えば、特許文献１〜３）。
【０００４】
【特許文献１】
特開平１０−２９２２４０号公報（特許請求の範囲）
【特許文献２】
特開平８−１５８１６２号公報（特許請求の範囲）
【特許文献３】
特開２０００−３４５４２９号公報（特許請求の範囲）
【０００５】
【発明が解決しようとする課題】
本発明者は、紡糸用液を紡糸し、必要により浴中延伸し、更に必要により乾燥、緻密化して得た粗プリカーサーを、任意の延伸倍率においてスチーム温度を変えて延伸したプリカーサーの応力−ひずみ曲線（ＳＳＣ）の降伏点を超えた領域において応力−ひずみ曲線の最も大きな応力を示すスチーム温度及びその時の延伸倍率でスチーム処理することにより、又は、任意のにおいて延伸倍率を変えて延伸したプリカーサーの応力−ひずみ曲線（ＳＳＣ）の降伏点を超えた領域において応力−ひずみ曲線の最も大きな応力を示す延伸倍率及びその時の温度でスチーム処理することにより、高強度及び高配向度の炭素繊維を製造することのできるプリカーサーが得られること知得し、本発明を完成するに到った。
【０００６】
よって、本発明の目的とするところは、上記問題を解決した、高配向、高強度の炭素繊維製造用のプリカーサー、及び前記プリカーサーを用いた炭素繊維の製造方法を提供することにある。
【０００７】
【課題を解決するための手段】
上記目的を達成する本発明は、以下に記載のものである。
【０００８】
〔１〕    任意の延伸倍率においてスチーム温度を変えて延伸したプリカーサーの応力−ひずみ曲線の降伏点を超えた領域において応力−ひずみ曲線の最も大きな応力を示すスチーム温度であって最も高い温度Ｔ℃を含み（Ｔ−６）〜（Ｔ＋４）℃の範囲内の温度及びその時の延伸倍率でスチーム処理すること、又は、任意のスチーム温度において延伸倍率を変えて延伸したプリカーサーの応力−ひずみ曲線の降伏点を超えた領域において応力−ひずみ曲線の最も大きな応力を示す延伸倍率であって最も低い延伸倍率Ｐ倍を含み（Ｐ−０．５）〜（Ｐ＋１．０）倍の範囲内の延伸倍率及びその時の温度でスチーム処理することを特徴とするプリカーサーの製造方法。
【０００９】
〔２〕    スチーム温度が（Ｔ−４）〜（Ｔ＋４）℃の範囲内で、延伸したプリカーサーの脈状化率が９０％以下である〔１〕に記載のプリカーサーの製造方法。
【００１０】
〔３〕    スチーム温度が（Ｔ−６）〜（Ｔ＋３）℃の範囲内で、延伸したプリカーサーのＬ値が３０以下である〔１〕に記載のプリカーサーの製造方法。
【００１１】
〔４〕    スチーム温度が（Ｔ−６）〜（Ｔ＋３）℃の範囲内で、延伸したプリカーサーの比重が１．１５以上である〔１〕に記載のプリカーサーの製造方法。
【００１２】
〔５〕    延伸したプリカーサーの広角Ｘ線測定（回折角１７°）における配向度が９０．４％以上である〔１〕に記載のプリカーサーの製造方法。
【００１３】
〔６〕    任意の延伸倍率においてスチーム温度を変えて延伸したプリカーサーの応力−ひずみ曲線の降伏点を超えた領域において応力−ひずみ曲線の最も大きな応力を示すスチーム温度であって最も高い温度Ｔ℃を含み（Ｔ−６）〜（Ｔ＋４）℃の範囲内の温度及びその時の延伸倍率でスチーム処理を、又は、任意のスチーム温度において延伸倍率を変えて延伸したプリカーサーの応力−ひずみ曲線の降伏点を超えた領域において応力−ひずみ曲線の最も大きな応力を示す延伸倍率であって最も低い延伸倍率Ｐ倍を含み（Ｐ−０．５）〜（Ｐ＋１．０）倍の範囲内の延伸倍率及びその時の温度でスチーム処理をしてプリカーサーを得、その後前記プリカーサーを酸化性ガス雰囲気下で熱処理して酸化繊維を得、その後前記酸化繊維を不活性ガス雰囲気下で熱処理することを特徴とする炭素繊維の製造方法。
【００１４】
【発明の実施の形態】
以下、本発明を詳細に説明する。
【００１５】
＜製造条件の決定＞
本発明は、プリカーサーの製造に際し、粗プリカーサーの延伸温度（スチーム温度）及び延伸倍率等の延伸条件を決定し、これにより良好なプリカーサーを製造する方法、並びに、前記プリカーサーを酸化処理、炭素化処理することにより炭素繊維を製造する方法に関する。
【００１６】
上記延伸条件の決定は、先ず予め決めた任意の延伸倍率でスチーム温度を変えて繰返しスチーム延伸処理をして得たプリカーサーについて、応力と伸び（ひずみ）との関係を測定し、応力−ひずみ曲線を求める。
【００１７】
このようにして得られた応力−ひずみ曲線（図１参照）から、最も大きな応力を示す（応力−ひずみ曲線の降伏点後に最大の傾きを持つ）スチーム温度であって最も高い温度Ｔ℃を求める。
【００１８】
又は、先ず予め決めた任意の温度のスチーム中で延伸倍率を変えて繰返しスチーム延伸処理して得たプリカーサーについて、応力と伸び（ひずみ）との関係を測定し、応力−ひずみ曲線を求める。このようにして得られた応力−ひずみ曲線から、最も大きな応力を示す延伸倍率であって最も低い延伸倍率Ｐ倍を求める。
【００１９】
前記求めたＴ℃から（Ｔ−６）〜（Ｔ＋４）℃を決定し、その温度と、その時の延伸倍率を、又は、前記求めたＰ倍から（Ｐ−０．５）〜（Ｐ＋１．０）倍を決定し、その延伸倍率と、その時の温度を、最適なプリカーサーの製造条件とするものである。
【００２０】
＜プリカーサーの製造＞
本発明の炭素繊維製造用のプリカーサーとしては、ポリアクリロニトリル（ＰＡＮ）系、ピッチ系、フェノール系、レーヨン系等のものが挙げられる。ＰＡＮ系のものが最も高強度の炭素繊維が得られる。
【００２１】
ＰＡＮ系の場合、ＰＡＮ系重合体を常法により紡糸し、必要により浴中延伸し、更に必要により乾燥、緻密化し、更にまた必要により含水率を調節して粗プリカーサーを得る。これらの工程自体は当業者に周知のもの例えば特開２００２−３０９４３８号公報に記載されたものである。
【００２２】
ＰＡＮ系重合体としては、アクリロニトリルの単独重合体、及びイタコン酸、メタクリル酸、アクリル酸等の極性単量体を５質量％以下共重合したＰＡＮ系共重合体を用いることができる。
【００２３】
上記の粗プリカーサーは、必要によりその含水率が調節された後、スチーム延伸機に送られ、スチーム中で延伸（スチーム延伸）が行われる。
【００２４】
スチーム延伸では、任意の延伸倍率においてスチーム温度を変えて延伸したプリカーサーの応力−ひずみ曲線の降伏点を超えた領域において応力−ひずみ曲線の最も大きな応力を示すスチーム温度のうち最高温の温度Ｔ℃を含み（Ｔ−６）〜（Ｔ＋４）℃の範囲内の温度及びその時の延伸倍率でスチーム処理される。
【００２５】
このスチーム延伸条件を逸脱した範囲で処理されたプリカーサーは、分子間のパッキングが未熟であり、高強度の炭素繊維を得るためには好ましくない。
【００２６】
スチーム延伸条件においてスチーム温度がＴ℃未満の場合、延伸処理された糸（プリカーサー）に横縞ができる。この横縞を脈状という。延伸処理された糸１００本を顕微鏡で観察し、脈状化した糸の本数の割合を脈状化率とする。
【００２７】
上記プリカーサーの製造条件においてスチーム温度が（Ｔ−４）〜（Ｔ＋４）℃の範囲内であり、得られたプリカーサーの脈状化率が９０％以下であることが好ましい（図２参照）。延伸した上記プリカーサーの脈状化率が９０％を超える場合は、このプリカーサーを得るためのスチーム延伸工程の延伸処理、及びこのプリカーサーを酸化処理後焼成する炭素化工程において毛羽発生が多くなる。そのため、スチーム延伸装置、炭素化装置等の炭素繊維製造装置の運転状態を安定化させることが困難になる。
【００２８】
スチーム延伸条件においてスチーム温度が（Ｔ−６）未満の場合又は（Ｔ＋３）℃を超える場合、延伸処理された糸中にボイドを生じると共に、パッキングが悪くなる。パッキングが悪いと、得られる酸化繊維の比重（緻密性）が低くなるばかりでなく、最終的に高強度の炭素繊維を得る事が困難となる。さらに焼成工程での毛羽発生の原因ともなる。
【００２９】
この糸中におけるボイド量の評価方法としては、以下の測定方法によって求められるＬ値を用いることができる。
【００３０】
Ｌ値の測定では、標準白板に対する試料の明度をハンター色差計によって測定し、基準炭素繊維用前駆体繊維に対する明度を算出する。この値は、繊維中のボイドが多い場合に高い値を示し、緻密性が高くなると基準炭素繊維用前駆体繊維の値に近くなる。
【００３１】
具体的には、炭素繊維用前駆体繊維は約５ｃｍに切断してハンドカードにて綿上に開繊し２ｇをとる。油圧プレス機でプレスしてアニソール中に浸漬し、脱泡して、ハンター色差計にかけＬ値〔Ｌ値＝測定値−標準値（５）〕を測定する。
【００３２】
上記プリカーサーの製造条件においてスチーム温度が（Ｔ−６）〜（Ｔ＋３）℃の範囲内であり、得られたプリカーサーのＬ値が３０以下であることが好ましい（図３参照）。また、焼成工程での毛羽抑制や緻密性を保つためにも、得られたプリカーサーのＬ値は３０以下であることが好ましい。
【００３３】
スチーム延伸条件において、延伸処理されたプリカーサーの比重は、スチーム温度が（Ｔ−５）℃の時に最高値になり、その温度より高くても低くても低下する（図４参照）。
【００３４】
上記プリカーサーの製造条件においてスチーム温度が（Ｔ−６）〜（Ｔ＋３）℃の範囲内であり、得られたプリカーサーの比重が１．１５以上であることが好ましい。延伸した上記プリカーサーの比重が１．１５未満の場合は、このプリカーサーを酸化処理して得られる酸化繊維の比重（緻密性）が低くなるばかりでなく、最終的に高強度の炭素繊維を得る事が困難となる。さらに焼成工程での毛羽発生の原因ともなる。
【００３５】
スチーム延伸条件において、延伸処理されたプリカーサーにおけるＸ線回折の配向度［広角Ｘ線測定（回折角１７°（公知の値））における配向度］は、スチーム温度が（Ｔ−６）℃の時に最高値になり、その温度より高くても低くても低下する（図５参照）。
【００３６】
広角Ｘ線測定（回折角１７°）における配向度は、次のようにして求めることができる。
【００３７】
延伸処理後のプリカーサーの単繊維約１２０００本を束にし、アセトンを用いて束を収束させながら繊維軸方向に繊維を引揃える。
【００３８】
直径１．０ｃｍの穴をあけた台紙に、繊維束の中央が穴の中央に来るように、繊維を緊張させた状態で貼付ける。その後、繊維軸と治具の軸が平行になるように、台紙を試料調整用治具に固定する。
【００３９】
更に、この治具を透過法による広角Ｘ線回折測定試料台に固定する。Ｘ線源として、ＣｕのＫα線を使用し、試料に照射すると、２θが１７度付近に回折パターン（二つのピークを有する）が現れる。
【００４０】
この回折パターンのピーク角度を求め、それらの角度を含む３６０度の範囲について測定を行う。次いで得られたＸ線回折チャートのグラフ上にベースラインを引き、ピークの半値幅Ｈ１／２、Ｈ’１／２（度）を求め、下式
【００４１】
【数１】
配向度＝［３６０−（Ｈ１／２＋Ｈ’１／２）］／３６０        （１）
によって配向度を計算する。
【００４２】
本発明の方法で製造した上記プリカーサーは、その広角Ｘ線測定（回折角１７°）における配向度が９０．４％以上であることが好ましい。
【００４３】
延伸した上記プリカーサーの広角Ｘ線測定（回折角１７°）における配向度が９０．４％未満の場合は、このプリカーサーから得られる炭素繊維の後述する広角Ｘ線測定（回折角２６°）における配向度が低下するので好ましくない。
【００４４】
以上、前記求めたＴ℃から（Ｔ−６）〜（Ｔ＋４）℃を決定し、その温度と、その時の延伸倍率を、最適なプリカーサーの製造条件とする場合を説明したが、前記求めたＰ倍から（Ｐ−０．５）〜（Ｐ＋１．０）倍を決定し、その延伸倍率と、その時の温度を、最適なプリカーサーの製造条件とする場合も同様である（図６参照）。
【００４５】
＜炭素繊維の製造＞
以上の条件下で延伸処理されたプリカーサーは、公知の方法により、酸化性ガス雰囲気下で熱処理されて酸化繊維になる。その後、前記酸化繊維は不活性ガス雰囲気下で熱処理されて炭素繊維となり得る。さらに、炭素繊維の後加工をしやすくし、取扱性を向上させる目的で、サイジング処理することが好ましい。サイジング方法は、従来の公知の方法で行うことができ、サイジング剤は、用途に即して適宜組成を変更して使用し、均一付着させた後に、乾燥することが好ましい。
【００４６】
このようにして得られた炭素繊維は、高配向、且つ高強度を有し、毛羽や糸切れの少ない炭素繊維である。
【００４７】
【実施例】
以下、本発明を検討例、実施例及び比較例により更に具体的に説明する。また、各検討例、実施例及び比較例における延伸後のプリカーサー及び炭素繊維の諸物性についての評価方法は、前述の方法又は以下の方法により実施した。
【００４８】
＜比重＞
アルキメデス法により測定した。試料繊維はアセトン中にて脱気処理し測定した。
【００４９】
＜広角Ｘ線測定（回折角１７°）における配向度＞
Ｘ線回折装置：理学電機製ＲＩＮＴ２０５０を使用し、回折角１７°における配向度を半値幅Ｈ１／２、Ｈ’１／２から前述の式（１）により求めた。
【００５０】
＜広角Ｘ線測定（回折角２６°）における配向度＞
回折角を２６°にした以外は、上記広角Ｘ線測定（回折角１７°）における配向度と同様にして求めた。
【００５１】
＜引張り強度＞
ＪＩＳ  Ｒ  ７６０１に規定された方法により測定した。
【００５２】
検討例１
アクリロニトリル９５質量％／アクリル酸メチル４質量％／イタコン酸１質量％よりなる共重合体紡糸原液を湿式又は乾湿式紡糸し、水洗・乾燥して繊維直径２２．０μｍの粗プリカーサーを得た。この粗プリカーサーをスチーム延伸機に送り、ここで延伸倍率５．５倍、スチーム温度（処理温度）１０７℃、１１０℃、１１３℃、１１７℃、１２０℃、１２３℃、１２７℃の条件でスチーム延伸し、図１〜５に示す諸物性のプリカーサーを得た。
【００５３】
図１は、上記の各スチーム延伸条件で得たプリカーサーについて、繊維長方向に応力を掛け、繊維長の伸びと応力とを各スチーム温度で層別し、プロットして得た応力−ひずみ曲線（ＳＳＣ）を示すグラフである。
【００５４】
図１に示すように、スチーム温度が低い程（図１右上の矢印方向）、伸びに対する応力の傾きであって降伏点からの傾きが上昇し、パッキングが良くなった。但し、この傾きはスチーム温度１１７℃以下では、変化しなくなった。
【００５５】
図２は、上記の各スチーム延伸条件で得たプリカーサーについて、スチーム温度と脈状化率とをプロットして得たグラフである。
【００５６】
図２に示すように、スチーム温度が高い程、脈状化率が低下し、スチーム温度１１３℃以上で脈状化率は９０％以下となった。
【００５７】
図３は、上記の各スチーム延伸条件で得たプリカーサーについて、スチーム温度とＬ値とをプロットして得たグラフである。
【００５８】
図３に示すように、スチーム温度が１１３℃以下ではスチーム温度が高い程、Ｌ値が低下し、スチーム温度が１１３℃以上ではスチーム温度が高い程、Ｌ値が上昇した。このように、スチーム温度１０７〜１２０℃でＬ値は３０以下となった。
【００５９】
図４は、上記の各スチーム延伸条件で得たプリカーサーについて、スチーム温度と比重とをプロットして得たグラフである。
【００６０】
図４に示すように、スチーム温度が１１２℃以下ではスチーム温度が高い程、比重が上昇し、スチーム温度が１１２℃以上ではスチーム温度が高い程、比重が低下した。このように、スチーム温度１０７〜１２０℃で比重は１．１５以上となった。
【００６１】
図５は、上記の各スチーム延伸条件で得たプリカーサーについて、スチーム温度と広角Ｘ線測定（回折角１７°）における配向度とをプロットして得たグラフである。
【００６２】
図５に示すように、スチーム温度が１１１℃以下ではスチーム温度が高い程、配向度が上昇し、スチーム温度が１１１℃以上ではスチーム温度が高い程、配向度が低下した。このように、スチーム温度１１０〜１２３℃で配向度は９０．４％以上となった。
【００６３】
実施例１〜３
検討例１の各スチーム延伸条件で得たプリカーサーのうち、延伸倍率５．５倍、スチーム温度（処理温度）１１３℃、１１７℃、１２０℃の条件で得たプリカーサーを、酸化処理、炭素化処理を施して炭素繊維を製造した。これらの製造条件及び製造装置は通常のものであった。
【００６４】
これらの後工程における炭素繊維製造の際において、毛羽や糸切れの発生は少なく、製造装置の運転状態を安定化させることができた。
【００６５】
なお、各スチーム延伸条件のプリカーサーから得られた炭素繊維の引張り強度は、スチーム温度（処理温度）１１３℃、１１７℃、１２０℃で、それぞれ６３５０ＭＰａ、６４００ＭＰａ、６３００ＭＰａであった。
【００６６】
このように、各スチーム延伸条件のプリカーサーから得られた炭素繊維の引張り強度は何れも高いものであった。
【００６７】
また、各スチーム延伸条件のプリカーサーから得られた炭素繊維の広角Ｘ線測定（回折角２６°）における配向度は、スチーム温度（処理温度）１１３℃、１１７℃、１２０℃で、それぞれ８１．７％、８１．５％、８１．４％であった。
【００６８】
このように、各スチーム延伸条件のプリカーサーから得られた炭素繊維の広角Ｘ線測定（回折角２６°）における配向度は何れも高いものであった。
【００６９】
比較例１
検討例１の各スチーム延伸条件で得たプリカーサーのうち、延伸倍率５．５倍、スチーム温度（処理温度）１０７℃の条件で得たプリカーサーを用いた以外は、実施例１〜３と同様の条件で炭素繊維を製造した。
【００７０】
本比較例で用いたプリカーサーは、脈状化率が１００％と高く、このプリカーサーを得るためのスチーム延伸工程の延伸処理、及びこのプリカーサーを酸化処理後焼成する炭素化工程において毛羽発生が多いものであった。このように、炭素繊維製造装置（スチーム延伸装置、炭素化装置）の運転状態を安定化させることはできなかった。
【００７１】
また、本比較例のスチーム延伸条件のプリカーサーから得られた炭素繊維の引張り強度は、６０００ＭＰａと低いものであった。
【００７２】
なお、本比較例のスチーム延伸条件のプリカーサーから得られた炭素繊維の広角Ｘ線測定（回折角２６°）における配向度は、８１．２％であった。
【００７３】
比較例２
検討例１の各スチーム延伸条件で得たプリカーサーのうち、延伸倍率５．５倍、スチーム温度（処理温度）１１０℃の条件で得たプリカーサーを用いた以外は、実施例１〜３と同様の条件で炭素繊維を製造した。
【００７４】
本比較例で用いたプリカーサーは、脈状化率が１００％と高く、炭素化工程の焼成において毛羽発生が多いものであった。このように、炭素繊維製造装置（炭素化装置）の運転状態を安定化させることはできなかった。
【００７５】
また、本比較例のスチーム延伸条件のプリカーサーから得られた炭素繊維の引張り強度は、６２２０ＭＰａと低いものであった。
【００７６】
なお、本比較例のスチーム延伸条件のプリカーサーから得られた炭素繊維の広角Ｘ線測定（回折角２６°）における配向度は、８１．６％であった。
【００７７】
比較例３
検討例１の各スチーム延伸条件で得たプリカーサーのうち、延伸倍率５．５倍、スチーム温度（処理温度）１２３℃の条件で得たプリカーサーを用いた以外は、実施例１〜３と同様の条件で炭素繊維を製造した。
【００７８】
本比較例で用いたプリカーサーは、比重が１．１４と低く、酸化処理して得られた酸化繊維の比重も低かった。ひいては、この酸化繊維を炭素化処理して得られた炭素繊維は、その引張り強度が６２００ＭＰａと低いものであった。
【００７９】
なお、本比較例のスチーム延伸条件のプリカーサーから得られた炭素繊維の広角Ｘ線測定（回折角２６°）における配向度は、８１．３％であった。
【００８０】
比較例４
検討例１の各スチーム延伸条件で得たプリカーサーのうち、延伸倍率５．５倍、スチーム温度（処理温度）１２７℃の条件で得たプリカーサーを用いた以外は、実施例１〜３と同様の条件で炭素繊維を製造した。
【００８１】
本比較例で用いたプリカーサーは、比重が１．１２と低く、酸化処理して得られた酸化繊維の比重も低かった。ひいては、この酸化繊維を炭素化処理して得られた炭素繊維は、その引張り強度が６０５０ＭＰａと低いものであった。
【００８２】
本比較例で用いたプリカーサーは、広角Ｘ線測定（回折角１７°）における配向度が９０．０％と低く、このプリカーサーを酸化処理、炭素化処理して得られた炭素繊維は、その広角Ｘ線測定（回折角２６°）における配向度が８１．１％と低いものであった。
【００８３】
検討例２
検討例１で得た粗プリカーサーをスチーム延伸機に送り、ここでスチーム温度（処理温度）１１３℃、延伸倍率３．５倍、４．５倍、５．０倍、５．５倍、６．０倍、６．５倍、６．９倍、７．２倍の条件でスチーム延伸し、スチーム延伸条件検討用のプリカーサーを得た。
【００８４】
図６は、上記の各スチーム延伸条件で得たプリカーサーについて、繊維長方向に応力を掛け、繊維長の伸びと応力とを各延伸倍率で層別し、プロットして得た応力−ひずみ曲線（ＳＳＣ）を示すグラフである。
【００８５】
図６に示すように、延伸倍率が高い程（図６右上の矢印方向）、伸びに対する応力の傾きであって降伏点からの傾きが上昇し、パッキングが良くなった。但し、この傾きは延伸倍率５．５倍以上では、ほぼ変化しなくなった。
【００８６】
実施例４〜７
検討例２の各スチーム延伸条件で得たプリカーサーのうち、スチーム温度（処理温度）１１３℃、延伸倍率５．０倍、５．５倍、６．０倍、６．５倍の条件で得たプリカーサーを、酸化処理、炭素化処理を施して炭素繊維を製造した。これらの製造条件及び製造装置は通常のものであった。
【００８７】
これらの後工程における炭素繊維製造の際において、毛羽や糸切れの発生は少なく、製造装置の運転状態を安定化させることができた。
【００８８】
なお、各スチーム延伸条件のプリカーサーから得られた炭素繊維の引張り強度は、延伸倍率５．０倍、５．５倍、６．０倍、６．５倍で、それぞれ６２６０ＭＰａ、６３５０ＭＰａ、６３９０ＭＰａ、６３００ＭＰａであった。
【００８９】
このように、各スチーム延伸条件のプリカーサーから得られた炭素繊維の引張り強度は何れも高いものであった。
【００９０】
また、各スチーム延伸条件のプリカーサーから得られた炭素繊維の広角Ｘ線測定（回折角２６°）における配向度は、延伸倍率５．０倍、５．５倍、６．０倍、６．５倍で、それぞれ８１．４％、８１．７％、８２．０、８２．０％であった。
【００９１】
このように、各スチーム延伸条件のプリカーサーから得られた炭素繊維の広角Ｘ線測定（回折角２６°）における配向度は何れも高いものであった。
【００９２】
比較例５
検討例１の各スチーム延伸条件で得たプリカーサーのうち、スチーム温度（処理温度）１１３℃、延伸倍率３．５倍の条件で得たプリカーサーを用いた以外は、実施例４〜７と同様の条件で炭素繊維を製造した。
【００９３】
本比較例で用いたプリカーサーは、配向度が８９．０％と低く、このプリカーサーを酸化処理後焼成する炭素化工程において毛羽発生が多いものであった。このように、炭素繊維製造装置（スチーム延伸装置、炭素化装置）の運転状態を安定化させることはできなかった。
【００９４】
また、本比較例のスチーム延伸条件のプリカーサーから得られた炭素繊維の引張り強度は、５７００ＭＰａと低いものであった。
【００９５】
なお、本比較例のスチーム延伸条件のプリカーサーから得られた炭素繊維の広角Ｘ線測定（回折角２６°）における配向度は、８０．４％であった。
【００９６】
比較例６
検討例１の各スチーム延伸条件で得たプリカーサーのうち、スチーム温度（処理温度）１１３℃、延伸倍率４．５倍の条件で得たプリカーサーを用いた以外は、実施例４〜７と同様の条件で炭素繊維を製造した。
【００９７】
本比較例で用いたプリカーサーは、配向度が９０．３％と低いものであった。このように、炭素繊維製造装置（スチーム延伸装置、炭素化装置）の運転状態を安定化させることはできなかった。
【００９８】
また、本比較例のスチーム延伸条件のプリカーサーから得られた炭素繊維の引張り強度は、６１００ＭＰａと低いものであった。
【００９９】
なお、本比較例のスチーム延伸条件のプリカーサーから得られた炭素繊維の広角Ｘ線測定（回折角２６°）における配向度は、８０．９％であった。
【０１００】
比較例７
検討例１の各スチーム延伸条件で得たプリカーサーのうち、スチーム温度（処理温度）１１３℃、延伸倍率６．９倍の条件で得たプリカーサーを用いた以外は、実施例４〜７と同様の条件で炭素繊維を製造した。
【０１０１】
本比較例で用いたプリカーサーは、脈状化率が９８％と高く、このプリカーサーを酸化処理後焼成する炭素化工程において毛羽発生が多いものであった。このように、炭素繊維製造装置（スチーム延伸装置、炭素化装置）の運転状態を安定化させることはできなかった。
【０１０２】
また、本比較例のスチーム延伸条件のプリカーサーから得られた炭素繊維の引張り強度は、６２００ＭＰａと低いものであった。
【０１０３】
なお、本比較例のスチーム延伸条件のプリカーサーから得られた炭素繊維の広角Ｘ線測定（回折角２６°）における配向度は、８１．６％であった。
【０１０４】
比較例８
検討例１の各スチーム延伸条件で得たプリカーサーのうち、スチーム温度（処理温度）１１３℃、延伸倍率７．２倍の条件で得たプリカーサーを用いた以外は、実施例４〜７と同様の条件で炭素繊維を製造した。
【０１０５】
本比較例で用いたプリカーサーは、脈状化率が１００％と高く、このプリカーサーを得るためのスチーム延伸工程の延伸処理、及びこのプリカーサーを酸化処理後焼成する炭素化工程において毛羽発生が多いものであった。このように、炭素繊維製造装置（スチーム延伸装置、炭素化装置）の運転状態を安定化させることはできなかった。
【０１０６】
また、本比較例のスチーム延伸条件のプリカーサーから得られた炭素繊維の引張り強度は、６０００ＭＰａと低いものであった。
【０１０７】
なお、本比較例のスチーム延伸条件のプリカーサーから得られた炭素繊維の広角Ｘ線測定（回折角２６°）における配向度は、８１．０％であった。
【０１０８】
実施例１〜７及び比較例１〜８におけるスチーム延伸条件、製造工程の状況、得られた炭素繊維評価を表１に示す。
【０１０９】
【表１】
2004360077.tif 000002
【０１１０】
【発明の効果】
本発明のプリカーサーの製造方法によれば、任意の延伸倍率においてスチーム温度を変えて延伸したプリカーサーの応力−ひずみ曲線（ＳＳＣ）の降伏点を超えた領域において応力−ひずみ曲線の最も大きな応力を示すスチーム温度であって最も高い温度Ｔ℃を含み（Ｔ−６）〜（Ｔ＋４）℃の範囲内の温度及びその時の延伸倍率でスチーム処理を、又は、任意のスチーム温度において延伸倍率を変えて延伸したプリカーサーの応力−ひずみ曲線の降伏点を超えた領域において応力−ひずみ曲線の最も大きな応力を示す延伸倍率であって最も低い延伸倍率Ｐ倍を含み（Ｐ−０．５）〜（Ｐ＋１．０）倍の範囲内の延伸倍率及びその時の温度でスチーム処理をするようにしているので、スチーム延伸処理するに際し、更に後工程の炭素繊維製造の際において、毛羽や糸切れを低減させ、製造装置の運転状態を安定化させることができる。
【０１１１】
また、本発明の製造方法によって得られるプリカーサー及び炭素繊維は、高配向、高強度のものである。
【図面の簡単な説明】
【図１】検討例１における各スチーム延伸条件で得たプリカーサーの伸びと応力との関係を示すグラフである。
【図２】検討例１における各スチーム延伸条件で得たプリカーサーについて、スチーム温度と脈状化率との関係を示すグラフである。
【図３】検討例１における各スチーム延伸条件で得たプリカーサーについて、スチーム温度とＬ値との関係を示すグラフである。
【図４】検討例１における各スチーム延伸条件で得たプリカーサーについて、スチーム温度と比重との関係を示すグラフである。
【図５】検討例１における各スチーム延伸条件で得たプリカーサーについて、スチーム温度と広角Ｘ線測定（回折角１７°）における配向度との関係を示すグラフである。
【図６】検討例２における各スチーム延伸条件で得たプリカーサーの伸びと応力との関係を示すグラフである。
【図１】
2004360077.tif 000003
【図２】
2004360077.tif 000004
【図３】
2004360077.tif 000005
【図４】
2004360077.tif 000006
【図５】
2004360077.tif 000007
【図６】
2004360077.tif 000008